(57)【特許請求の範囲】
【請求項１】
硝酸水溶液に金属ニッケルまたは硫酸ニッケルを溶解してなることを特徴とするステンレス素材の黒染め液。
【請求項２】
さらに、リン酸を含ませてなる請求項１記載のステンレス素材の黒染め液。
【請求項３】
硝酸（ＨＮＯ3）の濃度を５〜９００ｇ／ｌとしてなる請求項１記載のステンレス素材の黒染め液。
【請求項４】
ニッケル濃度を５〜１００ｇ／ｌとしてなる請求項１記載のステンレス素材の黒染め液。
【請求項５】
リン濃度を１〜５０ｇ／ｌとしてなる請求項２記載のステンレス素材の黒染め液。
【発明の詳細な説明】
【０００１】
【技術分野】
本発明は、ステンレス表面を黒く染めることができる黒染め液に関する。
【０００２】
【従来技術及びその問題点】
ステンレス表面を黒く染める従来の黒染め液としては、アルカリ系のものや酸系のものが知られている。このうちアルカリ系のものは、水酸化ナトリウム、ナトリウム系酸化剤等を主成分とする強アルカリ性の液体であり、黒染めに際してこの液体を１２０℃に加熱し沸騰させ、その液体中にステンレスを１０〜３０分浸漬させて黒染めを行う。このアルカリ系の黒染め液は、成分中にクロム等の有害な物質を使用していないため、黒染め処理後の液体は中和処理を行うだけで排水が可能であるが、強アルカリであることに加え、１２０℃の高温で加工（黒染め）作業を行うため危険性を伴う。また、浸漬後、染色したステンレスの表面にカスが発生するため、カスを取り除く工程を必要とする。
【０００３】
一方、酸系のものは、クロム酸、硫酸を主成分とする強酸性の液体であり、黒染めに際してこの液体を１５０℃に加熱し沸騰させ、その液体中にステンレスを２０〜３０分浸漬させて黒染めを行う。この酸系の黒染め液を使用した場合、アルカリ系の黒染め液を使用した場合に見られたカスは発生しないが、黒染めが不均一で染め上がりが良好ではない。また、強酸であることに加え、１５０℃の高温で加工（黒染め）作業を行うため危険性を伴う。その上、この黒染め液と共に使用する加工治具は、この液体に溶解されるため消耗品となりコスト上不利である。さらに、この黒染め液は有害なクロムを含有するため、黒染め加工後、所定の廃棄処理をしなければならず、煩わしい取り扱いを強いられる。
【０００４】
【発明の目的】
本発明は、９０℃以下の低温で黒染めでき、ステンレス表面の染め上がりが良好な、ステンレス素材の黒染め液を得ることを目的とする。
【０００５】
【発明の概要】
本発明は、硝酸とニッケル分とを含む溶液によって、ステンレス素材が黒く染まることを見い出して完成されたものである。
【０００６】
すなわち、本発明のステンレス素材の黒染め液は、硝酸水溶液に金属ニッケルまたは硫酸ニッケルを溶解してなることを特徴とする。
【０００７】
本発明のステンレス素材の黒染め液はさらに、リン酸を含ませることが好ましい。
【０００８】
硝酸（ＨＮＯ3）の濃度は５〜９００ｇ／ｌとすることが好ましい。
【００１０】
ニッケル濃度は５〜１００ｇ／ｌとすることが好ましい。
【００１１】
本発明のステンレス素材の黒染め液にリン酸を含ませた場合、リン濃度は１〜５０ｇ／ｌとすることが好ましい。
【００１２】
【発明の実施の形態】
以下、本発明のステンレス素材の黒染め液（以下、黒染め液）の実施形態について説明する。本発明の黒染め液は、硝酸水溶液に金属ニッケルまたは硫酸ニッケルを溶解して得られるもので、この黒染め液によると、ステンレス表面への黒染めに対して、従来のものよりも染め上がりが良好で、しかも、常温〜９０℃の低温でステンレスを黒染め加工することが可能となる。
【００１３】
本発明の黒染め液によってステンレスが黒色に染まるという原理については明らかではないが、ステンレスに含有するクロムが黒染め液によって酸化され、酸化クロム（ＩＩ）（ＣｒＯ）や酸化クロム（ＶＩ）（ＣｒＯ3）が生成し、これらの酸化クロムによって、ステンレス表面が黒く発色するものと考えられる。
【００１４】
本発明の黒染め液を使用すると、黒染めを行う際に使用する加工治具は溶解されないため、加工治具は消耗品とはならず、コスト面においても問題とはならない。これは、従来の黒染め液を使用した場合、黒染め終了後の黒染め層が加工治具を浸食し続けるが、本発明の黒染め液を使用した場合、黒染めが完了すると反応が停止するため、加工治具を浸食しないからと考えられる。
【００１５】
従来の黒染め液によって黒染めする場合、その前工程として、ステンレス表面に自然生成している不動態膜を塩酸にて除去する活性化の工程が必要であるが、本発明による黒染め液による黒染めでは、ステンレス表面に錆がなければ、自然生成している不動態膜をそのまま硝酸にて成長させるため、活性化の工程を省略することができる。前工程として、炭化水素や灯油系の有機溶剤によってステンレス表面に付着した油脂を除去し、続いて、水酸化ナトリウムやケイ酸ナトリウムなどのアルカリ系脱脂材によって、油脂を除去するとともに親水性を付与し、さらにこのアルカリ系脱脂材を水洗して除去するという工程のみを経てから黒染めを行うことができる。
【００１６】
次に、本発明の黒染め液の最適な組成を知るため、混合する物質を実施例１〜実施例３及び比較例１〜比較例３のように変えて実験した。いずれも、ステンレスとしては、クロムを１３％含有する１３クロム系ステンレスを使用し、硝酸は６７．５％のものを希釈して使用した。
【００１７】
［実施例１］
本実施例は、硝酸、硫酸ニッケル（７水和物、以下同じ。）（ニッケル化合物）及びリン酸（リン化合物）を混合して黒染め液とした場合である。本実施例の黒染め液は、硝酸、硫酸ニッケル及びリン酸を、表１に示す濃度になるように混合して得た。
【００１８】
【表１】
0004413320.tif 000002
【００１９】
ステンレスの黒染めは、この黒染め液を６０℃まで加熱して、ステンレスを２０分間浸漬させて行った。
【００２０】
その結果、本実施例の黒染め液による黒染めが、他の実施例と比較して染め上がりが最も良好であった。ステンレス表面に黒色の被膜が適当に成長し、ステンレスの表面の光沢、艶などはそのままに保って黒染めされ、また、研磨面や艶消し面にも良好に黒染めすることができた。この組成の黒染め液によると、従来の黒染め液では困難であった１３クロム系ステンレス（ＳＵＳ４００系）の黒染めを、従来の黒染め液で可能であったクロム１８％、ニッケル８％を含有する１８・８クロム系ステンレス（ＳＵＳ３００系）の黒染めと同等かそれ以上に良好に行うことができる。
【００２１】
［実施例２］
本実施例は、硝酸、金属ニッケル及びリン酸を混合して黒染め液とした場合である。すなわち、ニッケル成分として、実施例１では硫酸ニッケルを使用したのに対して、本実施例は金属ニッケル（メッキ用ニッケル電極）を使用したものである。本実施例の黒染め液は、硝酸、金属ニッケル及びリン酸を、表２に示す濃度になるように混合して得た。ステンレスの黒染めの条件（温度、浸漬時間）は実施例１と同様である。
【００２２】
【表２】
0004413320.tif 000003
【００２３】
本実施例の黒染め液によると、実施例１と比較して外観上の遜色は若干あったが黒染めは可能であった。
【００２４】
［実施例３］
本実施例は、硝酸、硫酸ニッケルを混合して黒染め液とした場合であり、リン酸の黒染めへの作用を確認するため、リン酸を含有させずに黒染めを行ったものである。黒染め液は、硝酸と硫酸ニッケルを、表３に示す濃度になるように混合して得た。ステンレスの黒染めの条件（温度、浸漬時間）は実施例１と同様である。
【００２５】
【表３】
0004413320.tif 000004
【００２６】
本実施例の黒染め液によっても、滲みなど外観上不均一な部分はあったが、黒染めは可能であった。
【００２７】
［比較例１］
上記各実施例の黒染め液は、いずれも黒染めが可能であり、しかも、いずれも硝酸とニッケル分を含んでいる。本比較例では硝酸とニッケル分のみで黒染めが可能か否かを確認するため、硝酸と金属ニッケルのみを使用した。また、本比較例は、ニッケル成分として金属ニッケルを使用した点で実施例２と近似しており、実施例２とはリン酸の有無のみが異なる。本比較例では、硝酸にニッケルを溶解させて、表４に示す濃度になるようにした。ステンレスの黒染めの条件（温度、浸漬時間）は実施例１と同様である。
【００２８】
【表４】
0004413320.tif 000005
【００２９】
本黒染め液によっても黒染めは可能であったが、色調が茶色系であった。実施例２と本比較例との相違がリン酸の有無にあり、リン酸を含有させた実施例２では黒染めが可能であったこと、及び、リン酸を含有させない実施例３（ニッケルとしては、硫酸ニッケルを使用）では黒染めが可能であったことを考慮すると、リン酸は必須成分とは言えないまでもステンレスの黒染めに対して有効に作用しているものと考えられる。
【００３０】
［比較例２］
本比較例では、硝酸のみを用いて、ステンレスを色染めできるかどうか確認した。使用した硝酸の濃度は４００ｇ／ｌであり、浸漬の条件（温度、浸漬時間）は実施例１と同様である。
結果として、硝酸のみによっては黒染めは不可能であった。従って、本発明の黒染め液は、硝酸と、ニッケルなどの他の成分との相互作用により黒染めが可能であると考えられる。
【００３１】
［比較例３］
上記実施例１〜３及び比較例１〜２ではいずれも硝酸を使用したが、他の酸によっても硝酸を使用した場合と同様の効果が得られるか確認するため、硫酸と硫酸ニッケルを使用し、表５に示す濃度になるように混合した。なお、硫酸は９８％のものを希釈して２００ｇ／ｌとした。ステンレスの浸漬条件（温度、浸漬時間）は実施例１と同様である。
【００３２】
【表５】
0004413320.tif 000006
【００３３】
この場合、ステンレスは溶解し、黒染めは不可能であった。
【００３４】
さらに、各混合物の濃度、温度、浸漬時間等を変化させて実験し、黒染め可能な条件、及び最適条件を得た。その条件を表６に示す。表中、ニッケルは硫酸ニッケル中、あるいは金属ニッケルからのニッケル成分、リンはリン酸中のリン成分、イオウは硫酸ニッケル中のイオウ成分である。
【００３５】
【表６】
0004413320.tif 000007
【００３６】
本発明による黒染め液と従来の黒染め液（アルカリ系のものと酸系のもの）とによる黒染め後のステンレス表面の比較を表７に示す。
【００３７】
【表７】
0004413320.tif 000008
【００３８】
本発明の黒染め液を使用して黒染めを行ったステンレスの表面は、表７に示すように、従来の黒染め液によるものと比べて、外観上も良好であり、表面の強度も高い。また、黒染め後のステンレス表面にカスが発生しないため、カス取りの工程が不要である。
【００３９】
【発明の効果】
本発明によれば、９０℃以下の低温で黒染めでき、黒染め後の表面の仕上がりが良好な、ステンレス素材の黒染め液が得られる。
また、有害な物質を使用しないので、黒染め処理後の液体を中和処理または凝集沈殿のみで廃棄でき、取り扱いやすく公害対策にも有効である。